Способ извлечения ванадия из ванадиевого шлака посредством обжига с композитом на основе кальция и марганца

1. Способ извлечения ванадия из ванадиевого шлака посредством обжига с композитом на основе кальция и марганца, отличающийся тем, что он включает следующие стадии, на которых
a
. однородно смешивают соединение, содержащее кальций и марганец в качестве добавки, с тонкоизмельченным порошком ванадиевого шлака, проводят обжиг при температуре от 750°С до 1000°С в течение 30-240 мин, проводят охлаждение до температуры ниже 600°С, проводят выгрузку и охлаждение до комнатной температуры с получением клинкера;
b
. проводят первичное выщелачивание клинкера при температуре от 30°С до 60°С, при соотношении жидкости и твердого вещества, равном 2-4:1, и значении рН от 2,5 до 3,0 при перемешивании с получением первичного ванадийсодержащего продукта выщелачивания и хвостов первичного выщелачивания;
c
. проводят вторичное выщелачивание хвостов первичного выщелачивания при температуре от 30°С до 60°С при соотношении жидкости и твердого вещества, равном 1-3:1, и значении рН от 0,5 до 2,0 при перемешивании с получением вторичного ванадийсодержащего продукта выщелачивания и хвостов вторичного выщелачивания;
d
. добавляют концентрированную серную кислоту к первичному ванадийсодержащему продукту выщелачивания, полученному на стадии b., доводят значение рН полученного раствора до значения от 1,5 до 2,2, нагревают до температуры от 80°С до 100°С, выдерживают в течение 30-120 мин, проводят фильтрацию с получением гидратированного пентоксида ванадия и проводят последующее плавление гидратированного пентоксида ванадия с получением хлопьевидного пентоксида ванадия.
а
2. Способ извлечения ванадия из ванадиевого шлака посредством обжига с композитом на основе кальция и марганца по п. 1, отличающийся тем, что соединение, содержащее кальций и магний, на стадии. содержит по меньшей мере одно из оксида кальция, гидроксида кальция, известняка, оксида марганца, диоксида марганца или карбоната марганца.
а
3. Способ извлечения ванадия из ванадиевого шлака посредством обжига с композитом на основе кальция и марганца по п. 1, отличающийся тем, что молярное отношение суммы Са и Mn в соединении, содержащем кальций и магний, к V в тонкоизмельченном порошке ванадиевого шлака на стадии . составляет 0,5-1,5:1, а молярное отношение Са к Mn составляет 1-2:1.
а
4. Способ извлечения ванадия из ванадиевого шлака посредством обжига с композитом на основе кальция и марганца по п. 1, отличающийся тем, что тонко измельченный порошок ванадиевого шлака на стадии . содержит следующие химические компоненты, мас.%:
V<sub>2</sub>O<sub>5</sub>
10-25
Cr<sub>2</sub>O<sub>3</sub>
1-15
SiO<sub>2</sub>
10-16
Al<sub>2</sub>O<sub>3</sub>
1-5
СаО
1-5
MgO
1-5
TFe
20-35
MnO
2-8
Р
0,01-0,15
b
5. Способ извлечения ванадия из ванадиевого шлака посредством обжига с композитом на основе кальция и марганца по п. 1, отличающийся тем, что клинкер на стадии . сначала измельчают, и размер частиц измельченного клинкера является таким, что более 95% частиц могут проходить через сито с ячейками 120 меш.
b
6. Способ извлечения ванадия из ванадиевого шлака посредством обжига с композитом на основе кальция и марганца по п. 1, отличающийся тем, что соотношение жидкости и твердого вещества в первичном ванадийсодержащем продукте выщелачивания равно 2-3:1, а значение его рН составляетот 2,5 до 2,8 на стадии.
b
7. Способ извлечения ванадия из ванадиевого шлака посредством обжига с композитом на основе кальция и марганца по п. 1, отличающийся тем, что значение рН вторичного ванадийсодержащего продукта выщелачивания на стадии с. доводят до значения от 6 до 9, с использованием активной извести, и затем вторичный ванадийсодержащий продукт выщелачивания возвращают на стадию . для повторного использования после удаления Mn.
d
8. Способ извлечения ванадия из ванадиевого шлака посредством обжига с композитом на основе кальция и марганца по п. 1, отличающийся тем, что значение рН на стадии . составляет от 1,6 до 2,0.